(57)【特許請求の範囲】
【請求項１】
医薬品有効成分又は機能性食品有効成分を含むコアを含み、及びコア上に胃耐性コーティング層を含む胃耐性の医薬品剤形又は機能性食品剤形であって、胃耐性コーティング層がコーティング組成物に由来する医薬品剤形又は機能性食品剤形、のコーティングに適したコーティング組成物であって、
該コーティング組成物が、乳化重合プロセスに由来する腸溶性コア／シェルポリマー組成物の少なくとも２０質量％を含み、コア／シェルポリマー組成物のコアは水不溶性の架橋していないポリマー又はコポリマーによって形成され、かつコア／シェルポリマー組成物のシェルは、アニオンポリマー又はコポリマーによって形成され、又はその逆であり、
アニオンポリマー又はコポリマーは、（メタ）アクリレートコポリマー、又はポリビニルポリマー又はコポリマー、又はセルロースの群から選択され、
アニオン（メタ）アクリレートコポリマーは、
アクリル酸又はメタクリル酸１０〜４０質量％、エチルアクリレート１０〜５０質量％、アクリル酸又はメタクリル酸のＣ4〜Ｃ18−アルキルエステル１０〜８０質量％、及び場合によりメチルメタクリレート０〜２０質量％の重合単位、或いは
メタクリル酸４０〜６０質量％、及びメチルメタクリレート６０〜４０質量％又はエチルアクリレート６０〜４０質量％の重合単位、或いは
メタクリル酸２０〜４０質量％、及びメチルメタクリレート８０〜６０質量％の重合単位、或いは
メチルメタクリレート１０〜３０質量％、メチルアクリレート５０〜７０質量％、及びメタクリル酸５〜１５質量％の重合単位
を含む、前記コーティング組成物。
【請求項２】
抗酸化剤、増白剤、結合剤、着香剤、流動助剤、フレグランス、滑剤、浸透促進剤、顔料、可塑剤、ポリマー、増孔剤又は安定剤の群から選択される医薬品付形剤又は機能性食品付形剤の、８０質量％までを含む、請求項１に記載のコーティング組成物。
【請求項３】
固体含有率１〜６０質量％を有する水性分散液の固相の形で存在する、請求項１又は２に記載のコーティング組成物。
【請求項４】
乾燥粉末又は顆粒の形で存在する、請求項１から３までのいずれか１項に記載のコーティング組成物。
【請求項５】
前記水不溶性ポリマー又はコポリマーが、（メタ）アクリレートポリマーもしくはコポリマー、又はポリビニルポリマーもしくはコポリマー、又はセルロースの群から選択される、請求項１から４までのいずれか１項に記載のコーティング組成物。
【請求項６】
前記コーティング組成物が、１つ以上の医薬品有効成分又は機能性食品有効成分を含む、請求項１から５までのいずれか１項に記載のコーティング組成物。
【請求項７】
医薬品有効成分又は機能性食品有効成分を含むコアのコーティングのための請求項１から５までのいずれか１項に記載のコーティング組成物の使用であって、得られた医薬品剤形又は機能性食品剤形が、２０％（ｖ／ｖ）エタノールを添加して及び添加なしに、ＵＳＰに従って、媒体中で２時間後にｐＨ１．２でｉｎ ｖｉｔｒｏ条件下で１０％以下の医薬品有効成分又は機能性食品有効成分の放出を示す、前記使用。
【請求項８】
コーティングにおける医薬品有効成分又は機能性食品有効成分の結合のための結合剤としての、請求項１から５までのいずれか１項に記載のコーティング組成物の使用。
【発明の詳細な説明】
【技術分野】
【０００１】
本発明は、医薬品剤形又は機能性食品剤形のコーティングに適したコーティング組成物に関し、その際、該コーティング組成物は、乳化重合プロセスに由来する腸溶性コア／シェル組成物の少なくとも２０質量％を含み、該コアは水不溶性の架橋していないポリマー又はコポリマーによって形成され、かつ該シェルは、アニオンポリマー又はコポリマーによって形成され、又はその逆である。
【０００２】
背景技術
アニオン基を有する（メタ）アクリレートコポリマーが、例えばＥＰ０７０４２０８号Ｂ１、ＥＰ０７０４２０７号Ａ２、ＷＯ０３／０７２０８７号Ａ１、ＷＯ２００４／０９６１８５号Ａ１において開示されている。
【０００３】
中性ビニルポリマー及び付形剤を含むコーティングを使用してエタノールの影響に対する耐性を有する徐放性医薬品組成物はＷＯ２０１０／１０５６７２号Ａ１から公知である。
【０００４】
ポリマー混合物及び付形剤を含むコーティングを使用してエタノールの影響に対する耐性を有する徐放性医薬品組成物はＷＯ２０１０／１０５６７３号Ａ１から公知である。
【０００５】
活性化合物の放出に対するエタノールの影響への低減させた感受性を有する麻酔薬（オピオイド）についてのＰＨ−依存性徐放性医薬品組成物は、ＷＯ２００９／０３６８１２号Ａ１及びＷＯ２０１００３４３４２号Ａ１から公知である。
【０００６】
活性化合物の放出に対するエタノールの影響への低減させた感受性を有するオピオイドではない薬についてのＰＨ−依存性徐放性医薬品組成物は、ＷＯ２００９／０３６８１１号Ａ１及びＷＯ２０１００３４３４４号Ａ１から公知である。
【０００７】
ＷＯ２００８／０４９６５７号は、ｉｎ ｖｉｔｒｏ条件下でエタノールの影響による有効成分の放出の促進又は減速の効果を最少化するために含まれる有効成分のためのマトリックス形成剤として遅延口腔内投与型での胃耐性（メタ）アクリレートコポリマーの使用を記載している。
【０００８】
一般の定義
明細書において又は特許請求の範囲において使用されている単数形、例えば"１つの（ａ）"、"１つの（ａｎ）"、"その（ｔｈｅ）"又は"他の（ａｎｏｔｈｅｒ）"は、特に明記されていない限り、さらに提供された定義又は限定の範囲内で複数の定義された項目を含むと理解される。
【０００９】
例えば"１つの腸溶性コア／シェルポリマー組成物"の用語は、これらの組成物又はコポリマー、例えばそれらの混合物の１つ以上を含む。
【００１０】
例えば"１つの（メタ）アクリレートコポリマー"又は"その（メタ）アクリレートコポリマー"の単数形の用語は、モノマー組成物の提供された定義又は限定の範囲内で１つ以上の（メタ）アクリレートコポリマーの意味を有する。したがって、モノマー組成物の提供された定義又は限定の範囲内での種々の（メタ）アクリレートコポリマーの混合物は、本発明の意味に含まれる。"アクリル酸又はメタクリル酸のＣ４−〜Ｃ１８−アルキルエステル"又は"他のビニルモノマー"の単数形の用語は、同様に、それらのモノマーの１つ以上を含むと解される。
【００１１】
有利には、本発明に開示されているコポリマーのためのモノマー比は、合計１００質量％となる。
【００１２】
問題及び解決
医薬品組成物又は機能性食品組成物は、再現可能な放出曲線で有効成分を放出するために設計される。これは、最適な治療効果を提供する望ましい及び信頼性のある血液レベル分布をもたらす。血液レベル濃度が低すぎる場合に、有効成分は、著しい治療効果を生じない。血液レベル濃度が高すぎる場合に、有効成分は、毒性効果を生じてよい。双方の場合に、最適でない有効成分の血液レベル濃度は、患者に危険であり、したがって避けられるべきである。医薬品組成物又は機能性食品組成物の設計中の有効成分の放出のために想定された理想比が、一般の生活習慣、不注意によって、又はエタノールもしくはエタノール含有飲料に関して患者の習慣性挙動によって改変されうる問題が存在する。これらの場合に、もっぱら水性媒体のために実際に設計された医薬品形又は機能性食品形は、さらに、より大きい又はより小さい濃度のエタノール含有媒体に曝される。保険局、例えば米国食品医薬品局（ＦＤＡ）がますます多くのエタノールの問題に焦点を合わせているため、耐エタノール性は、近い将来に重要な登録要求であってよい。
【００１３】
全ての患者が、徐放性の医薬品形又は機能性食品形及びエタノール含有飲料を同時に取る危険性を認識しておらず、適切な警告に従わず、又は適切な警告に従うことができないために、徐放性の医薬品組成物又は機能性食品組成物について、特に胃耐性の医薬品組成物又は機能性食品組成物についての要求があり、それらの作用形式は、エタノールの存在によってできるだけ小さく影響する。
【００１４】
従来の胃耐性の医薬品組成物又は機能性食品組成物は、被覆される又は被覆されない場合に、通常、全くアルコールに耐性がない。したがって、本発明の１つの問題は、エタノールの影響に対して耐性がある胃耐性の医薬品組成物又は機能性食品組成物を提供することであった。
【００１５】
特に、胃耐性の又は腸溶性の調合された組成物について問題がある。これらの種類の調合物は、通常、ＵＳＰにしたがってそれぞれｐＨ１．２で２時間の胃での医薬品有効成分又は機能性食品の有効成分の放出が、１０％、８％又は恐らく５％を超えるべきでない機能を有するコア上に胃耐性コーティング層（腸溶性コーティング層）で被覆される。この機能は、酸感受性の医薬品有効成分又は機能性食品有効成分を不活化に対して保護し、かつ胃粘膜を刺激してよい医薬品有効成分又は機能性食品有効成分が、多すぎる量で自由に設定されないことを保証する。反対に、多くの場合に、通常、ＵＳＰ法にしたがってそれぞれｐＨ６．８で１時間以下の腸での医薬品有効成分又は機能性食品の有効成分の放出は、少なくとも５０％、６０％、８０％を超えて設計される。胃液中で２０％、３０％又が４０％（体積／体積）の濃度でのエタノールの存在は、通常、胃での放出速度に対する増加を導く。分布効果によって、接種されたエタノールの効果は、腸で、胃の場合のように重要でない。したがってエタノールの影響に対する有効的な保護は、第一の場所で胃で医薬品有効成分又は機能性食品有効成分の所望されない増加を妨げるべきである。さらに、エタノールの影響に対する保護は、エタノールを有さない媒体中でｐＨ６．８での比較的に速い放出速度に少なくとも影響しない。
【００１６】
本明細書において議論されているいくつかの問題は、１つ以上の医薬品有効成分又は機能性食品有効成分を含有するコアを含む、医薬品剤形又は機能性食品剤形のコーティングに適したコーティング組成物によって解決され、その際、該コーティング組成物は、乳化重合プロセスに由来する腸溶性コア／シェル組成物の少なくとも２０質量％を含み、該コア／シェルポリマー組成物のコアは、水不溶性の架橋していないポリマー又はコポリマーによって形成され、かつ該コア／シェルポリマー組成物のシェルは、アニオンポリマー又はコポリマーによって形成され、又はその逆である：すなわち該コア／シェルポリマー組成物のコアは、アニオンポリマー又はコポリマーによって形成され、かつ該コア／シェルポリマー組成物のシェルは、水不溶性の架橋していないポリマー又はコポリマーによって形成される。
【００１７】
発明の詳細な説明
本発明は、１つ以上の医薬品有効成分又は機能性食品有効成分を含有するコアを含む、医薬品剤形又は機能性食品剤形のコーティングに適したコーティング組成物に関し、その際、該コーティング組成物は、乳化重合プロセスに由来する腸溶性コア／シェル組成物の少なくとも２０質量％、少なくとも３０質量％、少なくとも４０質量％、少なくとも５０質量％、少なくとも６０質量％、少なくとも７０質量％、少なくとも８０質量％、少なくとも９０質量％又は１００質量％を含み、該コア／シェルポリマー組成物のコアは水不溶性の架橋していないポリマー又はコポリマーによって形成され、かつ該コア／シェルポリマー組成物のシェルは、アニオンポリマー又はコポリマーによって形成され、又はその逆である。
【００１８】
食品グレード又は医薬品グレードの要求
医薬品剤形又は機能性食品剤形のコーティングに適しているとは、コーディング組成物又は結合組成物が、医薬品剤形又は機能性食品剤形について、規制及び法定の要求を含む、全ての一般の及び特定の食品グレート又は医薬品グレードの要求を満たしているべきであることを意味する。勿論、医薬品剤形又は機能性食品剤形において使用される全ての付形剤も、同様に、医薬品剤形又は機能性食品剤形について、既製の及び法定の要求を含む、全ての一般の及び特定の食品グレート又は医薬品グレードの要求を満たしているべきである。
【００１９】
コーティング組成物
本発明は、医薬品剤形又は機能性食品の剤形に適したコーティング組成物に関し、その際、該コーティング組成物又は結合組成物は、乳化重合プロセスに由来する腸溶性コア／シェル組成物の少なくとも２０質量％、少なくとも３０質量％、少なくとも４０質量％、少なくとも５０質量％、少なくとも６０質量％、少なくとも７０質量％、少なくとも８０質量％、少なくとも９０質量％又は１００質量％を含み、該コアは水不溶性の架橋していないポリマー又はコポリマーによって形成され、かつ該シェルは、アニオンポリマー又はコポリマーによって形成され、又はその逆である。
【００２０】
水性分散液
腸溶性コア／シェルポリマー組成物は、固体含有率１〜６０質量％を有する水性分散液の固相の形でコーティング組成物中に存在してよい。これは、コーティング調合物を製造するために使用される水性ポリマー分散液が、固相としてコーティング組成物１〜７０質量％及び水性相として３０〜９９質量％を含んでよいことを意味する。
【００２１】
粉末又は顆粒
腸溶性コア／シェルポリマー組成物は、乾燥粉末又は顆粒の形でコーティング組成物中に存在してよい。分散液と比較して、粉末又は顆粒は、より少ない質量及びより少ない体積である利点を有し、かつ凝固又は微生物汚染のリスクなしに長期間、乾燥工程で貯蔵できる。
【００２２】
固形、例えば水性分散液を、噴霧乾燥プロセス、凍結乾燥プロセス又は凝固プロセスによって単離して、乾燥粉末又は顆粒を得てよい。粉末又は顆粒を、水中での再分散によって再度水性分散液に変換してよい。
【００２３】
乳化重合プロセス
典型的な乳化重合プロセスにおいて、まずコア粒子の形成におけるコアを、コアのポリマー又はコポリマーのためのモノマーの重合によって形成する。続いて、シェルのポリマー又はコポリマーのためのモノマーを、同様の反応混合物中で重合して、コア粒子の表面上を覆ってシェルを提供する。
【００２４】
容易に重合されるポリマー粒子、例えばセルロース粒子又はデンプン粒子の重合混合物への添加によって最初に乳化重合プロセスを開始することがさらに可能であってよい。続いて、シェルのポリマー又はコポリマーのためのモノマーを、この反応混合物中で重合して、容易に重合されるポリマーのコア粒子の表面上を覆ってシェルを提供する。
【００２５】
乳化重合プロセスにおいて、前記操作を、有利には、それぞれモノマーエマルション供給プロセス又はモノマー供給プロセスによって実施してよい。このために、水を、重合反応器中で反応温度まで加熱する。界面活性剤及び／又は開始剤をこの工程で添加してよい。そして、（操作の形式に依存して）モノマー、モノマー混合物又はいずれのモノマーエマルションを反応器に供給する。この投与された液体は、開始剤及び／又は界面活性剤を含んでよく、又は開始剤及び／又は界面活性剤を並行して投与してよい。
【００２６】
代わりに、コアのための全てのモノマーを、開示剤を添加する前に反応基中に装填してよい。この方法は、しばしばバッチプロセスと言われる。
【００２７】
連鎖移動剤を、添加して、プロセス安定性及び分子量（Ｍw）の再現性を改良してよい。通常の連鎖移動剤の量は、０．０５〜１質量％であってよい。典型的な連鎖移動剤は、例えばチオグリコール酸２−エチルヘキシルエステル（ＴＧＥＨ）又はｎ−ドデシルメルカプタン（ｎＤＤＭ）であってよい。しかしながら、連鎖移動剤は、本発明に従った特徴に影響することなく、多くの場合に省かれてよい。
【００２８】
バッチプロセスによって一部のモノマーを重合し、その後他の一部を供給することによって、双方のプロセスの組合せを行うことも可能である。
【００２９】
この分野における専門家に公知であるように、プロセスのタイプ及び操作の形式を選択して、所望の粒子サイズ、十分な分散安定性、適した製造プロセス等を得ることができる。
【００３０】
乳化重合において製造されたポリマー粒子の平均粒子サイズは、１０〜１０００ｎｍ、２０〜５００ｎｍ、又は５０〜２５０ｎｍの範囲であってよい。ポリマー粒子の平均粒子サイズを、当業者によく知られた方法によって、例えばレーザー回折の方法によって測定してよい。粒子サイズを、Ｍａｓｔｅｒｓｉｚｅｒ（登録商標）２０００（Ｍａｌｖｅｒｎ社製）を使用して、レーザー回折によって測定してよい。その値を、粒子サイズ分布ｄ（ｖ、５０）に基づいた体積の中間値の半分である、粒子半径ｒＭＳ［ｎｍ］として示すことができる。
【００３１】
使用されてよい乳化剤は、特にアニオン界面活性剤及び非イオン界面活性剤である。使用される乳化剤の量は、一般に、ポリマーに対して５質量％以下である。
【００３２】
典型的な界面活性剤は、例えばアルキルスルフェート（例えばドデシル硫酸ナトリウム）アルキルエーテルスルフェート、ナトリウムジオクチルスルホスクシネート、ポリソルベート（例えばポリオキシエチレン（２０）ソルビタンモノオレエート）、ノニルフェノールエトキシレート（ノノキシノール−９）等である。
【００３３】
乳化重合において通常使用される開始剤（例えばペル−化合物、例えばアンモニウムペルオキソジスルフェート（ＡＰＳ））に加えて、酸化還元系、例えばナトリウムジスルフィット−ＡＰＳ−鉄を適用できる。水溶性アゾ開始剤も適用されてよく、かつ／又は開始剤の混合物を使用できる。開始剤の量は、通常、モノマー質量に対して、０．００５〜０．５質量％である。
【００３４】
重合温度は、一定限度内で開始剤に依存する。例えば、ＡＰＳを使用する場合に、６０〜９０℃の範囲で操作することが有利であり、酸化還元系を使用する場合に、低温で、例えば３０℃での重合も可能である。
【００３５】
腸溶性コア／シェルポリマー組成物
本発明のコア／シェルポリマー組成物は、腸溶性の特性を有する。これは、コア／シェルポリマー組成物が、溶解することなく、しかし酸性Ｈ値、例えばｐＨ１〜４で膨張して胃耐性であるが、しかしより高いｐＨ値、例えばｐＨ５．０以上で多かれ少なかれ急速に溶解する。腸溶性であることによって、コア／シェルポリマー組成物は、コーティングとして又は結合剤として適用されて、医薬品剤形又は機能性食品剤形に腸での胃耐性及び急速な有効成分の放出を付与する。他の利点として、コア／シェルポリマー組成物は、胃でのアルコールの存在での胃耐性も付与する。
【００３６】
コア／シェルポリマー組成物は、少なくとも２工程での乳化重合プロセスから誘導される。第一のプロセス工程において、コアポリマー粒子は、エマルション中でモノマー重合によって形成される。第二の工程において、シェルは、これらのコア粒子上に、同一のエマルション中で続くモノマー重合によって重合される。まれに、当業者に公知のように、第二ポリマーが、最初に形成された粒子の表面に堆積されず、代わりに粒子の中心に入る。結果として、最初に製造されたポリマーは、粒子の境界に押し入り、シェルを形成する。したがって、シェルポリマーとして最初に製造されたポリマー、及びコアポリマーとして続いて製造されたポリマーを有する逆構造を生じる。これは、特定の場合にのみ起こる；通常二番目に製造されたポリマーは、最初に製造されたポリマーより非常に良好な疎水性である。
【００３７】
規則的な及び逆のコア／シェル構造の２つの極値の間で多くの他の構造が可能であり、かつ観察される；文献において、例えば部分的に含み込まれる。
【００３８】
かかる構造変化が、実際にポリマー組成物の性質に影響を有する一方で、どの構造が形成されたか正確に測定することは通常出来ない。したがって、本発明において、例えば全ての場合において得られた構造を正確に記載できなくても、最初に製造されたポリマーをコアポリマーと言う。
【００３９】
はるかに大部分の場合に、規則正しいコア／シェル構造が形成される。
【００４０】
本発明は、医薬品剤形又は機能性食品剤形でのコーティング又は結合剤として適したコア／シェルポリマー組成物に関し、その際、コア／シェルポリマー組成物は、乳化重合プロセスに由来し、該コアは水不溶性のポリマー又はコポリマーによって形成され、かつ該シェルは、アニオンポリマー又はコポリマーによって形成され、又はその逆である。
【００４１】
本発明は、それぞれコアとして本明細書において記載された任意の水不溶性ポリマー又はコポリマーとシェルとして本明細書において記載された任意のアニオンポリマー又はコポリマーとの可能な組合せ、並びにそれぞれコアとして本明細書において記載されたそれぞれ任意のアニオンポリマー又はコポリマーとシェルとして本明細書において記載された任意の水不溶性ポリマー又はコポリマーとの可能な組合せを明確に開示している。
【００４２】
コアは水不溶性ポリマー又はコポリマーによって形成されてよく、かつシェルはアニオンポリマー又はコポリマーによって形成されてよく、又はその逆である。
【００４３】
最も好ましくは、コアは、水不溶性ポリマー又はコポリマーによって形成され、かつシェルはアニオンポリマー又はコポリマーによって形成される。
【００４４】
ある場合において、シェルは、水不溶性ポリマー又はコポリマーによって形成されてよく、かつコアはアニオンポリマー又はコポリマーによって形成される。ある場合において、これは、乳化重合プロセス中の相の反転の結果であってよい。
【００４５】
コアのポリマー又はコポリマーは、有利には水不溶性ポリマーであり架橋していない。架橋していないとは、水不溶性ポリマー又はコポリマーを、直鎖ポリマー鎖を架橋できるモノマー含有反応側基から重合していないことを意味する。直鎖ポリマー鎖を架橋できるかかる反応側基は、は、ビニル側基又はアリル側基であってよい。例えば１つ以上のビニル基を有する又は１つのビニル基及び１以上のアリル基を有するモノマーは避けられる。例えばモノマー、例えばエチレングリコール−ジ−メタクリレート（ＥＧＤＭＡ）は含まれない。
【００４６】
架橋してないポリマーについて多くの場合に、ポリマーを溶解できる溶剤が見出されてよい。
【００４７】
コア／シェル比
コアの質量は、合計のコア／シェルポリマー組成物の質量の１０〜９５質量％であってよい。
【００４８】
コア／シェルポリマー組成物は、コアのポリマー又はコポリマーの１０〜９５質量％又は２０〜９０質量％、有利には３０〜８０質量％を含んでよく、実質的に含んでよく、又はそれらからなってよい。コア／シェルポリマー組成物は、シェルのポリマー又はコポリマーの５〜９０質量％又は１０〜８０質量％、有利には２０〜７０質量％を含んでよく、実質的に含んでよく、又はそれらからなってよい。コア及びシェルは合計１００％である。通常、コア／シェルポリマー組成物において１つのコア及び１つのシェルがある。しかしながら、１つより多くのシェル、すなわち２以上の異なるシェルポリマー又はコポリマーが、１つのコアポリマー又はコポリマーに適用されてよいこともかのうである。
【００４９】
驚くべきことに、標準の、非コア／シェル腸溶性ポリマーコーティングは、腸溶性を付与していない開示されているコア／シェルポリマー組成物に対して、同一の厚さのコーティングによって置き換えられてよい。さらに、エタノールに対する耐性は改良されている。同時に、コーティングにおけるアニオン基の合計量は低減される。これは、アニオン基の量が通常制限されるため最大の１日摂取量を増加することができる理由からさらなる利点である。
【００５０】
種々のミクロ構造及び物理的挙動
製造のこれらの形式によって、本発明によるコア／シェルポリマー組成物は、同一の質量比で同一の２つのポリマー又はコポリマーの単純な混合物と比較して、種々のミクロ構造及び種々の物理的挙動も示す。コア／シェル分散液のそれぞれのポリマー粒子が双方のコア及びシェルポリマーを含むために、２つのポリマーは均一に分散される。対照的に、２つのポリマー分散液の物理的混合物について、１つの及び他のポリマーの粒子はランダムに分布され、同一のポリマーの隣接粒子はより大きいドメインを形成する。
【００５１】
ミクロ構造における差は、ある場合に、光学顕微鏡下で視角化されてよく、コア／シェルポリマー組成物は、認識できる相分離なしにより均一な構造を示してよい。物理的挙動における差は、単純混合物における２つのガラス転移温度と比較して、多かれ少なかれ特有の中間体ガラス転移温度を示してよい。したがって、本発明のコア／シェルポリマー組成物は、純粋な物理的混合物又は単純混合物で得られうる組成物よりも、２つのポリマーのより均一な混合物をもたらす。これは、仮のより良いミクロ構造を有するより均一なコーティングをもたらす。２つのポリマー間のより少ない不相容性が生じる。被覆された医薬又は機能性食品薬は、それらの有効成分放出挙動においてより確実になり、貯蔵条件下でより安定になる。引張強度及びフィルム形成温度における差に対するポジティブな効果も観察されてよい。
【００５２】
同様の場合に、本明細書において記載されているコア／シェルポリマー組成物を使用するコーティング組成物の放出挙動は、対応する本発明でない腸溶性コーティングの放出挙動とは異なる。例えば、同様の場合に、あるコア／シェルポリマー組成物においてＥＵＤＲＡＧＩＴ（登録商標）ＦＳタイプのポリマーを使用した場合に、有効成分の放出は、既にｐＨ６．８で開始し、かつ速い一方で、対応するポリマー混合物での放出の開始は約ｐＨ７．０であり、かつ遅いことが観察された。したがって、本明細書において記載されているコア／シェルポリマー組成物を使用する本発明のコーティング組成物は、あるポリマーの組合せの放出挙動を改質するために使用されてもよい。これは、医薬品剤形又は機能性食品剤形の放出設計における当業者の自主性を広げる理由でさらに有利である。
【００５３】
好ましいコアのポリマー又はコポリマー
水不溶性の架橋していないポリマー又はコポリマー
有利にはコア／シェル組成物のコアとして使用されてよい水不溶性の架橋していないポリマー又はコポリマーは、（メタ）アクリレートポリマー又はコポリマーの群から、又はポリビニルポリマー又はコポリマーの群から、又はセルロースの群から選択されてよい。
【００５４】
本発明の意味での水不溶性の架橋していないポリマー又はコポリマーは、ｐＨ１〜１４の全範囲にわたって水中で溶解せず、又は水中で膨張するのみであるポリマーである。水不溶性ポリマーは、同時に、イオン側基を有するモノマー残基の１２％以下を含むポリマー、例えばＥＵＤＲＡＧＩＴ（登録商標）ＮＥ／ＮＭ又はＥＵＤＲＡＧＩＴ（登録商標）ＲＬ／ＲＳポリマーであってよい。
【００５５】
水不溶性ポリマーは、イオン側基を有する任意のモノマー残基の１０質量％未満、５質量％未満、２質量％未満、１質量％未満、有利にはカチオン側基を有する任意のモノマー残基の１２質量％以下、６質量％以下を含んでよい。
【００５６】
１つ以上の水不溶性ポリマー又は１つ以上のセルロースポリマーは、アニオン側基を有するモノマー残基の、有利には５質量％未満、有利には２質量％以下、より有リンは１質量％以下、又は０．００５〜１質量％を含んでよい。
【００５７】
本発明の意味での他の種類の水不溶性の架橋していないポリマーは、ポリビニルアセテートの誘導体を含むビニルコポリマー、例えばポリビニルアセテートであってよい。ポリビニルアセテートは、分散液の形で存在してよい。１つの例は、Ｋｏｌｌｉｃｏａｔ（登録商標）ＳＲ ３０ Ｄ（ＢＡＳＦ社製）のタイプ、ポビドン及びＮａ−ラウリルスルフェートで安定化したポリビニルアセテート分散液である。
【００５８】
適した水不溶性の架橋していないセルロースは、例えばメチルセルロース又はエチルセルロースであってよい。
【００５９】
水不溶性の架橋していないポリマーは、有利には（メタ）アクリレートコポリマーの群に属してよい。
【００６０】
ＥＵＤＲＡＧＩＴ（登録商標）ＮＥ ３０ Ｄ／ＥＵＤＲＡＧＩＴ（登録商標）ＮＭ ３０ Ｄタイプのポリマー
有利にはコア／シェル組成物のコアとして使用されてよい水不溶性コポリマーは、天然成分、特にＣ1〜Ｃ4−アルキル成分を有する（メタ）アクリレートモノマーの９５質量％より多く、特に少なくとも９８質量％の範囲まで、有利には少なくとも９９質量％の範囲まで、特に少なくとも９９質量％の範囲まで、より有利には１００質量％の範囲までのラジカル重合単位から構成されたコポリマーであってよい。これらの種類のポリマーは、ｐＨ１〜１４の全範囲にわたって水中で溶解せず、又は水中で膨張するのみである。
【００６１】
天然成分を有する適した（メタ）アクリレートモノマーは、例えば、メチルメタクリレート、エチルメタクリレート、ブチルメタクリレート、メチルアクリレート、エチルアクリレート、ブチルアクリレートである。メチルメタクリレート、エチルアクリレート及びメチルアクリレートが好ましい。
【００６２】
アニオン官能基を有するメタクリレートモノマー、例えばアクリル酸及び／又はメタクリル酸は、５質量％未満、有利には２質量％以下、より有利には１質量％以下、又は０．０５〜１質量％の少量で存在してよい。
【００６３】
適した例は、エチルアクリレート２０〜４０質量％、メチルメタクリレート６０〜８０質量％、及びメタクリル酸又は任意のメタクリル酸０〜５質量％未満、有利には０〜２質量％又は０．０５〜１質量％から構成される天然又は実質的に天然の（メタ）アクリレートコポリマーである（ＥＵＤＲＡＧＩＴ（登録商標）ＮＥ ３０Ｄ又はＥＵＤＲＡＧＩＴ（登録商標）ＮＭ ３０Ｄタイプ）。
【００６４】
ＥＵＤＲＡＧＩＴ（登録商標）ＮＥ ３０Ｄ及びＥｕｄｒａｇｉｔ（登録商標）ＮＭ ３０Ｄは、エチルアクリレート３０質量％及びメチルメタクリレート７０質量％のラジカル重合単位から構成されるコポリマー３０質量％を含む分散液である。
【００６５】
ＷＯ ０１／６８７６７号に従ってＨＬＢ値１５．２〜１７．３を有する非イオン乳化剤１〜１０質量％を使用する分散液として製造されている、天然又は実質的に天然のメチルアクリレートコポリマーが好ましい。後者は、乳化剤によって結晶構造の形成での相分離がない利点を提供する（Ｅｕｄｒａｇｉｔ（登録商標）ＮＭ ３０Ｄタイプ）。
【００６６】
ＥＰ １ ５７１ １６４号Ａ２に従って、モノオレフィン性不飽和Ｃ３〜Ｃ８−カルボン酸０．００５〜１質量％の少ない割合を有する対応する実質的に天然の（メタ）アクリレートコポリマーは、しかしながら、比較的少量の、例えば０．００１〜１質量％のアニオン乳化剤の存在で乳化重合によって製造されてもよい。
【００６７】
ＥＵＤＲＡＧＩＴ（登録商標）ＲＬ／ＲＳ−タイプのポリマー
有利にはコア／シェル組成物のコアとして使用されてよい他の水不溶性コポリマーは、アクリル酸又はメタクリル酸のラジカル重合させたＣ1〜Ｃ4アルキルエステル８５〜９８質量％及びアルキル成分中で第四級アミノ基を有する（メタ）アクリレートモノマー１５〜２質量％のラジカル重合単位から構成されるコポリマーであってよい。これらの種類のポリマーは、ｐＨ１〜１４の全範囲にわたって水中で溶解せず、又は水中で膨張するのみである。
【００６８】
アルキル（メタ）アクリレートコポリマー
コア／シェル組成物のコアとして使用されてよい水不溶性コポリマーは、エステルモノマーのアルコール部分において任意の官能基を有さないアルキル（メタ）アクリレートコポリマーであってよい。ポリマーを、例えばｎ−ブチルメタクリレート（ｎ−ＢＮＡ）１００質量％から重合させてよい。
【００６９】
好ましいシェルのポリマー又はコポリマー
アニオンポリマー又はコポリマー
有利にはコア／シェル組成物のシェルとして使用されてよいアニオンポリマー又はコポリマーは、（メタ）アクリレートポリマーもしくはコポリマー、又はポリビニルポリマーもしくはコポリマー、又はセルロースの群から選択されてよい。アニオンポリマー又はコポリマーは、有利には架橋していない。
【００７０】
アニオンセルロース
適したアニオンポリマー又はコポリマーは、カルボキシメチルセルロース及びその塩（ＣＭＣ、Ｎａ−ＣＭＣ、Ｂｌａｎｏｓｅ（登録商標）、Ｔｙｌｏｐｕｒ（登録商標））、カルボキシメチルエチルセルロース及びその塩、セルロースアセテートフタレート（ＣＡＰ）、セルロースアセテートスクシネート（ＣＡＳ）、セルロースアセテートトリメリエート（ＣＡＴ）、ヒドロキシプロピルメチルセルロースフタレート（ＨＰＭＣＰ、ＨＰ５０、ＨＰ５５）又はヒドロキシプロピルメチルセルロースアセテートスクシネート（ＨＰＭＣＡＳ−ＬＦ、−ＭＦ、−ＨＦ）であってよい。
【００７１】
アニオンポリビニルポリマー
適したポリビニルポリマー又はコポリマーは、ポリビニルアセテートフタレート又はビニルアセテートとクロトン酸の９：１のコポリマーによって例示されているアクリル酸又はメタクリル酸以外の不飽和カルボン酸に由来する構造単位を含んでよい。
【００７２】
アニオン（メタ）アクリレートコポリマー
アニオン（メタ）アクリレートコポリマーは、アクリル酸又はメタクリル酸のラジカル重合させたＣ1〜Ｃ18−アルキルエステル、有利にはＣ1〜Ｃ8−アルキルエステル又はＣ1〜Ｃ4−アルキルエステル２５〜９５質量％、有利には４０〜９５質量％、特に６０〜４０質量％、及びアニオン基を有する（メタ）アクリレートモノマー７５〜５質量％、有利には６０〜５質量％、特に４０〜６０質量％を含有してよい。
【００７３】
前記割合は、通常、合計１００質量％である。しかしながら、さらに、本質的な性質の減損又は改変を導かずに、ビニル共重合可能な他のモノマー、例えばヒドロキシエチルメタクリレート又はヒドロキシエチルアクリレート０〜１０質量％、例えば１〜５質量％の範囲での少量について存在することも可能である。ビニル共重合可能な他のモノマーを含まないことが好ましい。
【００７４】
アクリル酸又はメタクリル酸のＣ1〜Ｃ4−アルキルエステルは、特にメチルメタクリレート、エチルメタクリレート、ブチルメタクリレート、メチルアクリレート、エチルアクリレート及びブチルアクリレートである。アニオン基を有する（メタ）アクリレートモノマーは、例えばアクリル酸であり、メタクリル酸が好ましい。
【００７５】
適したアニオン（メタ）アクリレートコポリマーの例
適したアニオン（メタ）アクリレートコポリマーは、
アクリル酸又はメタクリル酸１０〜４０質量％
アクリル酸又はメタクリル酸のＣ4〜Ｃ18−アルキルエステル１０〜８０質量％、及び場合により
架橋側鎖を有さない他のビニルモノマー０〜６０質量％
の重合単位を含んでよく、実質的に含み、含有し、又はそれらからなってよい。
【００７６】
アクリル酸又はメタクリル酸のＣ4〜Ｃ18−アルキルエステルは、有利には、ｎ−ブチルメタクリレート、２−エチルヘキシルアクリレート、２−エチルヘキシルメタクリレート、イソデシルメタクリレート及びラウリルメタクリレートから選択される。
【００７７】
他のビニルモノマーは、アクリル酸又はメタクリル酸、又はアクリル酸又はメタクリル酸のＣ4〜Ｃ18−アルキルエステルではないビニルモノマーである。他のビニルモノマーは、有利には、メチルアクリレート、エチルアクリレート、プロピルアクリレート、メチルメタクリレート、エチルメタクリレート又はプロピルメタクリレートである、アクリル酸又はメタクリル酸のＣ1〜Ｃ3−アルキルエステルであってよい。他のビニルモノマーは、ヒドロキシエチルメタクリレート、ヒドロキシプロピルメタクリレート、ポリ（エチレングリコール）メチルエーテルアクリレート、ポリ（エチレングリコール）メチルエーテルメタクリレート又はスチレンであってよい。
【００７８】
有利には、アニオン（メタ）アクリレートコポリマーは、
アクリル酸又はメタクリル酸１０〜４０質量％
エチルアクリレート１０〜５０質量％
アクリル酸又はメタクリル酸のＣ4〜Ｃ18−アルキルエステル１０〜８０質量％、及び場合により
メチルメタクリレート０〜２０質量％
の重合単位を含み、実質的に含み、含有する。
【００７９】
有利には、アニオン（メタ）アクリレートコポリマーは、
メタクリル酸２０〜４０質量％
ｎ−ブチルメタクリレート２０〜４０質量％、及び
エチルアクリレート３０〜５０質量％
の重合単位を含み、実質的に含み、含有する。
【００８０】
有利には、アニオン（メタ）アクリレートコポリマーは、
メタクリル酸２０〜４０質量％
２−エチルヘキシルアクリレート３０〜５０質量％
エチルアクリレート１５〜４０質量％、及び場合により
メチルメタクリレート０〜２０質量％
の重合単位を含み、実質的に含み、含有する。
【００８１】
有利には、アニオン（メタ）アクリレートコポリマーは、
メタクリル酸１０〜４０質量％
２−エチルヘキシルメタクリレート２０〜７０質量％、及び
エチルアクリレート１０〜５０質量％
の重合単位を含み、実質的に含み、含有する。
【００８２】
有利には、アニオン（メタ）アクリレートコポリマーは、
メタクリル酸２０〜４０質量％
２−エチルヘキシルメタクリレート２０〜５０質量％、及び
エチルアクリレート２０〜５０質量％
の重合単位を含み、実質的に含み、含有する。
【００８３】
有利には、アニオン（メタ）アクリレートコポリマーは、
メタクリル酸１０〜３５質量％
２−エチルヘキシルメタクリレート４０〜７０質量％、及び
エチルアクリレート１０〜３０質量％
の重合単位を含み、実質的に含み、含有する。
【００８４】
有利には、アニオン（メタ）アクリレートコポリマーは、
メタクリル酸２０〜４０質量％
イソデシルメタクリレート２０〜４０質量％、及び
エチルアクリレート４０〜５０質量％
の重合単位を含み、実質的に含み、含有する。
【００８５】
有利には、アニオン（メタ）アクリレートコポリマーは、
メタクリル酸２０〜４０質量％
ラウリルメタクリレート２０〜４０質量％、及び
エチルアクリレート３０〜５０質量％
の重合単位を含み、実質的に含み、含有する。
【００８６】
アニオン（メタ）アクリレートコポリマーの他の特徴
アニオン（メタ）アクリレートコポリマーの、特に前記のアニオン（メタ）アクリレートコポリマーの他の特徴を以下に要約する。
【００８７】
有利には、（メタ）アクリレートコポリマーは、平均ガラス転移温度２５〜１２０℃又は４０〜８０℃によって特徴付けられてよい（ＤＩＮ ＥＮ ＩＳＯ １１３５７に従ったＤＳＣによって測定される）。
【００８８】
有利には、（メタ）アクリレートコポリマーは、５０℃以下の最小フィルム形成温度によって特徴付けられてよい（ＤＩＮ ＥＮ ＩＳＯ ２１１５に従って測定される）。
【００８９】
有利には、（メタ）アクリレートコポリマーは、８００００以上である平均分子量Ｍwによって特徴付けられてよい（ゲル浸透クロマトグラフィー、ＧＰＣによって測定される）。
【００９０】
他の適したアニオン（メタ）アクリレートコポリマー
適したアニオン（メタ）アクリレートコポリマーは、メタクリル酸４０〜６０質量％、及びメチルメタクリレート６０〜４０質量％又はエチルアクリレート６０〜４０質量％から構成されるものである（ＥＵＤＲＡＧＩＴ（登録商標）Ｌ又はＥＵＤＲＡＧＩＴ（登録商標）Ｌ１００−５５のタイプ）。
【００９１】
ＥＵＤＲＡＧＩＴ（登録商標）Ｌは、メチルメタクリレート５０質量％とメタクリル酸５０質量％とのコポリマーである。腸液又は擬似腸液中での特定の有効成分放出の開始のｐＨは、ｐＨ６．０であってよい。
【００９２】
ＥＵＤＲＡＧＩＴ（登録商標）Ｌ １００−５５は、エチルアクリレート５０質量％とメタクリル酸５０質量％とのコポリマーである。ＥＵＤＲＡＧＩＴ（登録商標）Ｌ３０ Ｄ−５５は、ＥＵＤＲＡＧＩＴ（登録商標）Ｌ １００−５５を３０質量％含む分散液である。腸液又は擬似腸液中での特定の有効成分放出の開始のｐＨは、ｐＨ５．５であってよい。
【００９３】
同様に、メタクリル酸２０〜４０質量％、及びメチルメタクリレート８０〜６０質量％から構成されるアニオン（メタ）アクリレートコポリマー（ＥＵＤＲＡＧＩＴ（登録商標）Ｓタイプ）が適している。腸液又は擬似腸液中での特定の有効成分放出の開始のｐＨは、ｐＨ７．０であってよい。
【００９４】
適した（メタ）アクリレートコポリマーは、メチルメタクリレート１０〜３０質量％、メチルアクリレート５０〜７０質量％、及びメタクリル酸５〜１５質量％から構成されるものである（ＥＵＤＲＡＧＩＴ（登録商標）ＦＳタイプ）。腸液又は擬似腸液中での特定の有効成分放出の開始のｐＨは、ｐＨ７．０であってよい。
【００９５】
ＥＵＤＲＡＧＩＴ（登録商標）ＦＳは、メチルメタクリレート２５質量％と、メチルアクリレート６５質量％とメタクリル酸１０質量％とのコポリマーである。ＥＵＤＲＡＧＩＴ（登録商標）ＦＳ Ｄ−３０は、ＥＵＤＲＡＧＩＴ（登録商標）ＦＳを３０質量％含む分散液である。
【００９６】
さらに、
メタクリル酸及び／又はアクリル酸２０〜３４質量％、
メチルアクリレート２０〜６９質量％、及び
エチルアクリレート０〜４０質量％、及び／又は適宜
ビニル共重合可能な架橋側鎖を有さない他のモノマー０〜１０質量％
から構成されるコポリマーが好ましく、但し、ＩＳＯ １１３５７−２、小区分３．３．３に従ったコポリマーのガラス転移温度が６０℃以下である。ペレットをタブレットに圧縮するための破壊特性での良好な延長のために、この（メタ）アクリレートコポリマーが特に好ましい。
【００９７】
さらに、
メタクリル酸及び／又はアクリル酸２０〜３３質量％、
メチルアクリレート５〜３０質量％、及び
エチルアクリレート２０〜４０質量％、及び
ブチルメタクリレート１０質量％より多く３０質量％まで、及び適宜
ビニル共重合可能な架橋側鎖を有さない他のモノマー０〜１０質量％
から構成されるコポリマーが好ましく、その際モノマーの割合は、合計１００質量％であり、但し、ＩＳＯ １１３５７−２、小区分３．３．３に従ったコポリマーのガラス転移温度（中点温度Ｔmg）が５５〜７０℃である。このタイプのコポリマーは、ペレットをタブレットに圧縮するための良好な機械特性のために、特に適している。
【００９８】
前記コポリマーは、特に、
２０〜３３質量％、有利には２５〜３２質量％、特に有利には２８〜３１質量％のメタクリル酸又はアクリル酸、好ましくはメタクリル酸、
５〜３０質量％、有リンは１０〜２８質量％、特に有利には１５〜２５質量％のメチルアクリレート、
２０〜４０質量％、有利には２５〜３５質量％。特に有リンは１８〜２２質量％のエチルアクリレート、及び
１０質量％より多く３０質量％まで、有利には１５〜２５質量％、特に有利には１８〜２２質量％のブチルメタクリレート
のラジカル重合単位から構成され、
その際モノマー組成物は、コポリマーのガラス転移温度が５５〜７０℃、有利には５９〜６６℃、特に有利には６０〜６５℃であるように選択される。
【００９９】
ガラス転移温度は、これに関して、特にＩＳＯ １１３５７−２、小区分３．３．３に従った中点温度Ｔmgを意味する。測定は、可塑剤の添加なしに、１００ｐｐｍ未満の残留モノマー含有率（ＲＥＭＯ）で、加熱速度１０℃／分で、及び窒素雰囲気下で実施する。
【０１００】
コポリマーは、有利には、実質的に、もっぱら、前記出示した量の範囲で、９０質量％、９５質量％、又は９９〜１００質量％のモノマーメタクリル酸、メチルアクリレート、エチルアクリレート及びブチルメタクリレートからなる。
【０１０１】
しかしながら、必ずしも必須の特性の付与を導かずに、０〜１０質量％、例えば１〜５質量％の範囲で少量のビニル共重合可能な他のモノマー、例えばメチルメタクリレート、ブチルアクリレート、ヒドロキシエチルメタクリレート、ビニルピロリドン、ビニルマロン酸、スチレン、ビニルアルコール、酢酸ビニル及び／又はそれらの誘導体が存在することも可能である。
【０１０２】
アニオン（メタ）アクリレートコポリマーの製造
アニオン（メタ）アクリレートコポリマーを、それ自体公知の方法で、モノマーのラジカル重合（例えばＥＰ ０ ７０４ ２０７号Ａ２及びＥＰ ０ ７０４ ２０８号Ａ２を参照）によって、重合開始剤、及び場合により分子量調整剤の存在でモノマーのラジカル重合によって製造してよい。本発明によるコポリマーを、有利にはアニオン乳化剤の存在で水性相でラジカル乳化重合によって製造する。乳化重合のプロセスは、当業者に公知であり、例えばＤＥ−Ｃ ２ １３５ ０７３号に記載されている。
【０１０３】
アニオン（メタ）アクリレートコポリマーの平均分子量Ｍw（質量平均、例えば溶液粘度を測定することによって決定される）は、例えば８００００〜１００００００（ｇ／ｍｏｌ）の範囲であってよい。
【０１０４】
アニオン（メタ）アクリレートコポリマーの製造のためのプロセス
アニオン（メタ）アクリレートコポリマーを、重合開始剤の存在でモノマーのラジカル重合によって製造してよい。分子量調整剤を添加してよい。好ましい重合方法は乳化重合である。
【０１０５】
適したコア／シェル組合せ
可能なコアポリマーとして本明細書において記載されているあらゆるポリマー又はコポリマーのタイプと、可能なシェルポリマーとして本明細書において記載されているあらゆるポリマー又はコポリマーとのあらゆる可能な組合せは、本明細書において明確に開示されている。しかしながら、ある組合せが好ましい。
【０１０６】
コア又はシェルポリマーとしてのＥＵＤＲＡＧＩＴ（登録商標）Ｌ１００−５５タイプのコポリマー
ＥＵＤＲＡＧＩＴ（登録商標）Ｌ１００−５５タイプのコポリマーは、
エチルアクリレート（ＥＡ）４０〜６０質量％、有利には４５〜５５質量％、特に５０質量％、及び
メタクリル酸（ＭＡＳ）４０〜６０質量％、有利には４５〜５５質量％、特に５０質量％
から重合されたコポリマーである。
エチルアクリレート５０質量％とメタクリル酸５０質量％とのコポリマーであるＥＵＤＲＡＧＩＴ（登録商標）Ｌ１００−５５が好ましい（ＥＵＤＲＡＧＩＴ（登録商標）Ｌ３０ Ｄ−５５は、３０質量％のＥＵＤＲＡＧＩＴ（登録商標）Ｌ１００−５５を含む分散液である）。
【０１０７】
コア又はシェルポリマーとしてのＥＵＤＲＡＧＩＴ（登録商標）Ｌタイプのコポリマー
ＥＵＤＲＡＧＩＴ（登録商標）Ｌタイプのコポリマーは、
メチルメタクリレート（ＭＭＡ）４０〜６０質量％、有利には４５〜５５質量％、特に５０質量％、及び
メタクリル酸（ＭＡＳ）４０〜６０質量％、有利には４５〜５５質量％、特に５０質量％
から重合されたコポリマーである。
メチルメタクリレート（ＭＭＡ）５０質量％とメタクリル酸５０質量％とのコポリマーであるＥＵＤＲＡＧＩＴ（登録商標）Ｌが好ましい（ＥＵＤＲＡＧＩＴ（登録商標）Ｌ３０Ｄは、３０質量％のＥＵＤＲＡＧＩＴ（登録商標）Ｌを含む分散液である）。
【０１０８】
コア又はシェルポリマーとしてのＥＵＤＲＡＧＩＴ（登録商標）Ｓタイプのコポリマー
ＥＵＤＲＡＧＩＴ（登録商標）Ｓタイプのコポリマーは、
メチルメタクリレート（ＭＭＡ）６０〜８０質量％、有利には６５〜７５質量％、特に７０質量％、及び
メタクリル酸（ＭＡＳ）２０〜４０質量％、有利には２５〜３５質量％、特に３０質量％
から重合されたコポリマーである。
メチルメタクリレート（ＭＭＡ）７０質量％とメタクリル酸３０質量％とのコポリマーであるＥＵＤＲＡＧＩＴ（登録商標）Ｓ１００が好ましい。
【０１０９】
コア又はシェルポリマーとしてのＥＵＤＲＡＧＩＴ（登録商標）ＮＥ／ＮＭタイプのコポリマー
ＥＵＤＲＡＧＩＴ（登録商標）ＮＥ／ＮＭタイプのコポリマーは、エチルアクリレート２０〜４０質量％、メチルメタクリレート６０〜８０質量％、及びメタクリル酸又は任意のメタクリル酸０〜５質量％未満、有利には０〜２質量％又は０．０５〜１質量％から重合されたコポリマーである（ＥＵＤＲＡＧＩＴ（登録商標）ＮＥ ３０Ｄ又はＥＵＤＲＡＧＩＴ（登録商標）ＮＭ ３０Ｄタイプ）。エチルアクリレート３０質量％とメチルメタクリレート７０質量％とのラジカル重合単位から構成されるコポリマーが好ましい（ＥＵＤＲＡＧＩＴ（登録商標）ＮＥ ３０Ｄ及びＥｕｄｒａｇｉｔ（登録商標）ＮＭ ３０Ｄは、エチルアクリレート３０質量％及びメチルメタクリレート７０質量％のラジカル重合単位から構成されるコポリマー３０質量％を含む分散液である）。
【０１１０】
コア又はシェルポリマーとしてのＥＵＤＲＡＧＩＴ（登録商標）ＦＳタイプのコポリマー
ＥＵＤＲＡＧＩＴ（登録商標）ＦＳタイプのコポリマーは、メチルメタクリレート１０〜３０質量％、メチルアクリレート５０〜７０質量％及びメタクリル酸５〜１５質量％から重合されたコポリマーである（ＥＵＤＲＡＧＩＴ（登録商標）ＦＳタイプ）。メチルメタクリレート２５質量％とメチルアクリレート６５質量％とメタクリル酸１０質量％とのコポリマーであるＥＵＤＲＡＧＩＴ（登録商標）ＦＳが好ましい（ＥＵＤＲＡＧＩＴ（登録商標）ＦＳ ３０ Ｄは、３０質量％のＥＵＤＲＡＧＩＴ（登録商標）ＦＳを含む分散液である）。
【０１１１】
コアポリマーとしてのブチルメタクリレートホモポリマー
ｎ−ブチルメタクリレートホモポリマーは、ｎ−ブチルアクリレート（ｎ−ＢＭＡ）１００質量％から重合されたポリマーである。
【０１１２】
【表１】
0005847303.tif 000002
【０１１３】
コーティング組成物のための医薬品有効成分又は機能性食品有効成分の放出
医薬品有効成分又は機能性食品有効成分のＵＳＰに従った放出は、エタノール２０％、３０％又は４０％（ｖ／ｖ）を添加して及び添加なしに、０．１モル濃度のＨＣｌ中で２時間後にｐＨ１．２でｉｎ ｖｉｔｒｏ条件下で１０％以下、８％以下、又は５％以下である。
【０１１４】
医薬品有効成分又は機能性食品有効成分のＵＳＰに従った放出は、緩衝液媒体（リン酸緩衝食塩水、ｐＨ６．８、Ｅｕｒｏｐｅａｎ Ｐｈａｒｍａｃｏｐｏｅｉａ ４００３２００）中で６０分後又は４５分後にｐＨ６．８でｉｎ ｖｉｔｒｏ条件下で少なくとも５０％、少なくとも６０％、少なくとも８０％である。
【０１１５】
代わりに、医薬品有効成分又は機能性食品有効成分の放出は、ＵＳＰに従って、例えばＥＵＤＲＡＧＩＴ（登録商標）ＦＳタイプをコア又はシェルポリマーとして使用する場合に、緩衝液媒体中で６０分後又は４５分後にｐＨ７．２でｉｎ ｖｉｔｒｏ条件下で少なくとも５０％、少なくとも６０％、少なくとも８０％である。ＥＵＤＲＡＧＩＴ（登録商標）ＦＳタイプは、約ｐＨ７．０の腸液又は擬似腸液中での特定の有効成分放出の開始を示す。
【０１１６】
したがって、医薬品有効成分又は機能性食品有効成分の放出は、ＵＳＰに従って、緩衝液媒体中で６０分後又は４５分後に、ｐＨ６．８で又はｐＨ７．２で、ｉｎ ｖｉｔｒｏ条件下で少なくとも５０％、少なくとも６０％、少なくとも８０％である。
【０１１７】
有利には使用されてよいＵＳＰ（ＵＳＰ＝Ｕｎｉｔｅｄ Ｓｔａｔｅｓ Ｐｈａｒｍａｃｏｐｏｅｉａ（米国薬局方））は、ＵＳＰ３２／ＮＦ２７（ＮＦ＝Ｎａｔｉｏｎａｌ Ｆｏｒｍｕｌａｒｙ（国民医薬品集））、機構ＩＩ、パドル法、タブレット又はパドルについて５０ｒｐｍ、バスケット法５０〜１００ｒｐｍ、モノグラフに依存、ペレットについて、である。
【０１１８】
医薬品有効成分又は機能性食品有効成分を含むコア
コアは、コアとして又はコアの一部として１つ以上の医薬品有効成分又は機能性食品有効成分を含む。１つ以上の医薬品有効成分又は機能性食品有効成分は、コア構造内でマトリックス構造中で多かれ少なかれ均一に分布されてよい。１つ以上の医薬品有効成分又は機能性食品有効成分は、代わりに、キャリヤーペレット上に層の形でコアの一部として存在してよい。したがって、コアは、未完成であり、被覆され、又は未被覆であるが、しかしさらに被覆された医薬品剤形又は機能性食品剤形であるべきである。
【０１１９】
コア、それぞれコーティング組成物によって被覆されるべき医薬品剤形又は機能性食品剤形は、中性のキャリヤーペレット、例えば糖球体又はノンパレイル（ｎｏｎ−ｐａｒｅｉｌｌｅｓ）を、バインダー、例えばラクトース又はポリビニルピロリドン中で結合している有効成分の頂部上で含んでよく、又は含有してよい。
【０１２０】
コアは、代わりに、有効成分が結合しているポリマーマトリックスの形でペレットを含んでよい。コアは、結晶化有効成分からなる未被覆のペレットを含んでよい。コアは、その独自のコーティング、例えば持続放出コーティングを含んでもよい。そして、かかる既に被覆されたコアは、本明細書において記載されたコーティング組成物によって被覆されてよい。
【０１２１】
コアは、未被覆であってよく、又は本明細書に記載されたコーティング組成物に由来するコーティングとは異なるコーティングを含んでよい。コアは、例えば持続放出コーティングで被覆されたペレット、未被覆又は被覆されたタブレット、未被覆又は被覆されたミニタブレット、又は未被覆又は被覆されたカプセルであってよい。コアは、外層としていわゆる"サブコート"を含んでもよい。
【０１２２】
コアは、胃耐性の医薬品剤形又は機能性食品剤形に存在する１つ以上の医薬品有効成分又は機能性食品有効成分の合計量の少なくとも８０％より多く、９０％より多く、９５％より多く、９８％より多く、有利には１００％を含む。
【０１２３】
ある場合に、コーティング組成物が、コアに存在する有効成分に加えて、例えば有効成分の初期投与量を提供するために、１つ以上の医薬品有効成分又は機能性食品有効成分の部分量、有利には２０質量％未満、１０質量％未満、５質量％未満、２質量％未満を含んでよい。この場合、コーティング組成物は、追加の有効成分のための結合剤として又はバインダーとしての機能を有する。有利には、コーティング組成物は、あらゆる有効成分を含む。
【０１２４】
コーティング
コーティング懸濁液を、公知のプロセスに続いて噴霧又は粉末コーティングプロセスによって適用してよい。一般に、被覆された組成物は、高温で、例えば２４時間、４０℃又は６０℃で、噴霧コーティング後に硬化して、再生できる及び安定な機能性を提供してよい。
【０１２５】
コーティング層のポリマー乾燥質量増加は、少なくとも２．５ｍｇ／ｃｍ2、少なくとも３．５ｍｇ／ｃｍ2、少なくとも４ｍｇ／ｃｍ2、有利には４〜３０ｍｇ／ｃｍ2、有利には４〜２０ｍｇ／ｃｍ2、より有利には５〜１８ｍｇ／ｃｍ2、又は最も有利には１０〜１８ｍｇ／ｃｍ2であってよい。これは、コアの質量に対して２〜６０％のポリマー乾燥質量増加に関連してよい。被覆されたタブレットの場合に、コアの質量に対するポリマー乾燥質量増加（タブレットコア：直径又は長さ約１〜２５ｍｍ又は１〜１０ｍｍ）は２〜３０％であってよい。被覆されたペレットの場合に、コアの質量に対するポリマー乾燥質量増加（ペレットコア：直径０．１〜１．５ｍｍ）は１０〜６０％であってよい。
【０１２６】
ペレットは、典型的に、未被覆のペレットの質量に対して、少なくとも４質量％のポリマーで被覆される（すなわち４％のポリマー質量増加）。有効成分の良好な保護は、ポリマー質量増加６％、８％又は１０％の厚いコーティングで達せられる。通常４０％以下のコーティングのポリマー質量増加が、ペレットに適用され、そしてコーティング層の溶解のための時間はかなり長くなり始める。多くの場合に、３０％未満、２５％未満又は２０％未満のポリマー質量増加で十分である。
【０１２７】
タブレット及びカプセルに関して、典型的に表面の１ｃｍ2あたり２ｍｇのポリマーでのコーティングが適用される。殆どの場合に、表面の１ｃｍ2あたり少なくとも３ｍｇ、４ｍｇ又は６ｍｇのポリマーが適用される。表面の１ｃｍ2あたり４０ｍｇより多くのコーティング量は、滅多に使用されず、典型的に、表面の１ｃｍ2あたり３０ｍｇ未満、２５ｍｇ未満又は２０ｍｇ未満のポリマーが適用される。一般に、より多くのコーティングの厚さが、カプセル及び長方形の形状のタブレットに要求される一方で、より球状の剤形は、より少ないコーティングを要求する。
【０１２８】
トップコート及びサブコート
本発明による胃耐性の医薬品剤形又は機能性食品剤形は、さらに、いわゆる"サブコート"又はいわゆる"トップコート"又は双方を含んでよい。サブコート及びトップコートの表現は、当業者によく知られている。
【０１２９】
サブコートは、コアと胃耐性（腸溶性）コーティング層との間に位置してよい。サブコートは、互いに相容性であってよい調整層の物質からコアの物質を分離する機能を有してよい。サブコートは、実質的に有効成分放出特性に影響を有さない。サブコートは、有利には、実質的に、水溶性であり、例えばフィルム形成剤としてヒドロキシプロピルメチル−セルロース（ＨＰＭＣ）のような物質からなってよい。サブコート層の平均厚さは、非常に薄く、例えば１５μｍ以下、有利には１０μｍ以下である。
【０１３０】
トップコートも、有利には実質的に水溶性であってよい。トップコートは、医薬品形又は機能性食品形を着色し、又は環境影響から例えば貯蔵中の湿分から保護する機能を有してよい。トップコートは、バインダー、例えば水溶性ポリマー、例えば多糖もしくはＨＰＭＣ、又は糖化合物、例えばサッカロースからなってよい。トップコートは、さらに、医薬品付形剤又は機能性食品付形剤、例えば顔料又は滑剤を多量に含んでよい。トップコートは、実質的に放出特性に影響を有さない。
【０１３１】
サブコート及びトップコートの表現は、当業者によく知られている。
【０１３２】
医薬品有効成分又は機能性食品有効成分
コーティング組成物は、あらゆる又は１つ以上の医薬品有効成分及び／又は機能性食品有効成分を含んでよい。
【０１３３】
機能性食品有効成分
本発明は、有利には機能性食品剤形のために有用である。機能性食品は、人の健康に対して医療効果を有することを求めた食品の抽出物として定義されうる。機能性食品は、通常、処方された投与量での医療形態、例えばカプセル、タブレット又は粉末で含まれる。機能性食品有効成分の例は、抗酸化剤としてグレープ製品からのレスベラトロール、高コレステロール血症を減少するための可溶性食物繊維製品、例えばサイリウム種皮、癌保存薬としてのブロッコリー（スルファン）、及び動脈の健康を改良するための大豆又はクローバ（イソフラボノイド）である。他の機能性食品の例は、フラボノイド、抗酸化剤、アマニからのアルファ−リノール酸、マリーゴールドの花弁からのベータ−カロテン、又はベリーからのアントシアニンである。時に、機能性食品の表現は、機能性食品のための同義語として使用される。
【０１３４】
胃耐性の医薬品組成物又は機能性食品組成物は、コアを含み、医薬品有効成分又は機能性食品有効成分を含む。医薬品有効成分又は機能性食品有効成分は、ｐＨ１．２で胃液の影響下で不活性であってよい医薬品有効成分又は機能性食品有効成分、又は胃中で自由に設定する場合に胃粘膜を刺激してよい医薬品有効成分又は機能性食品有効成分であってよい。
【０１３５】
医薬品有効成分
本発明は、有利には腸溶性の被覆された医薬品剤形のために有用でもある。
【０１３６】
好ましい医薬品種は、非経口から経口へのスイッチ考慮を生じるもの（制限されることなく含む）、及び／又は高濃度医薬品（例えば細胞増殖抑制剤、ホルモン、ホルモン受容体作用薬、ホルモン受容体拮抗薬）、及び／又は高い副作用及び毒性の問題を有する医薬品（プロドラッグ代謝を含む、例えばペプチド、ペプチド模倣、ヌクレオチド、ヌクレオシド、ヌクレオシド類似体、タキソイド）である。
【０１３７】
次の医薬品、
0005847303.tif 000003
0005847303.tif 000004
並びに、それらのそれぞれの化合物種の医薬品、及び／又は前記例によって包含される作用のそれぞれの形式（後者は、有効医薬品成分（ＡＰＩ）の物理化学だけでなく物理学的挙動及び医薬特性のデスクリプターである）が特に好ましい。
【０１３８】
腸溶性の被覆された医薬品剤形において使用される医薬品の治療及び化学種は、例えば鎮痛薬、抗生物質または抗感染薬（抗体、抗てんかん薬、植物からの抗原、抗リウマチ薬、ベータブロッカー、ベンゾイミダゾール誘導体、ベータ受容体遮断薬、心血管薬、化学療法剤、ＣＮＳ薬、ジギタリス配糖体、胃腸薬、例えばプロトンポンプ抑制剤、酵素、ホルモン、液体又は固体の天然抽出物）オリゴヌクレオチド、ペプチドホルモンタンパク質、治療的なバクテリア、ペプチド、タンパク質、プロトンポンプ阻害剤、（金属）塩、例えばアスパラギン酸塩、塩化物、オルテート（ｏｒｔｈａｔｅ）、泌尿器科薬、ワクチンである。
【０１３９】
酸に不安定、刺激又は調整された放出である医薬品の例は、以下であってよい：
アカンプロセート、エスチン、アミラーゼ、アセチルサルチル酸、アドレナリン、５−アミノサリチル酸、オーレオマイシン、バシトラシン、バルサラジド、ベータカロテン、ビカルタミドビサコジル、ブロメライン、ブロメライン、ブデソニド、カルシトニン、カルバマゼピン、カルボプラチン、セファロスポリン、セトロレリクス、クラリスロマイシン、クロロマイセチン、シメチジン、シサプリド、クラドリビン、クロラゼペート、クロマリン、１−デアミノシステイン−８−Ｄ−アルギニン−バソプレシン、デラムシクラン、デチレリックス、デクスランソプラゾール、ジクロフェナク、ジダノシン、ジギトキシン及び他のジギタリスグリコシド、ジヒドロストレプトマイシン、ジメチコン、ジバルプロエックス、ドロスピレノン、デュロキセチン、酵素、エリスロマイシン、エゾメプラゾール、エストロゲン、エトポシド、ファモチジン、フッ化物、ニンニク油、グルカゴン、顆粒球コロニー刺激因子（Ｇ−ＣＳＦ）、ヘパリン、ヒドロコルチゾン、ヒト成長ホルモン（ｈＧＨ）、イブプロフェン、イラプラゾール、インシュリン、インターフェロン、インターロイキン、イントロンＡ、ケトプロフェン、ランソプラゾール、ロイプロリダセタット（ｌｅｕｐｒｏｌｉｄａｃｅｔａｔ）リパーゼ、リポ酸、リチウム、キニン、メマンチン、メサラジン、メテナミン、ミラメリン、鉱物、ミノプラゾール、ナプロキセン、ナタマイシン、ニトロフラン動作、ノボビオシン、そのオルサラジン、オメプラゾール、オロテート、パンクレアチン、パントプラゾール、副甲状腺ホルモン、パロキセチン、ペニシリン、ペルプラゾール、ピンドロール、ポリミキシン、カリウム、プラバスタチン、プレドニゾン、プログルメタシンプロガビド、プロ−ソマトスタチン、プロテアーゼ、キナプリル、ラベプラゾール、ラニチジン、ラノラジン、レボキセチン、ルトシド、ソマトスタチン・ストレプトマイシン、サブチリン、スルファサラジン、スルファニルアミド、タムスロシン、テナトプラゾール、チリプシン（ｔｈｒｙｐｓｉｎｅ）、バルプロ酸、バソプレシン、ビタミン、それらの塩、誘導体、多形体、異種同形体、又はそれらのあらゆる種類の混合物又は組合せを含むもの。
【０１４０】
医薬品付形剤又は機能性食品付形剤（コーティング組成物）
コーティング組成物は、任意の医薬品付形剤又は機能性食品付形剤の８０質量％まで、７０質量％まで、６０質量％まで、５０質量％まで、４０質量％まで、３０質量％まで、２０質量％までを含んでよく、実質的に含み、又は含有する。したがって、腸溶性コア／シェルポリマー及び医薬品付形剤又は機能性食品付形剤の量は、コーティング組成物の合計１００％まで添加してよい。
【０１４１】
ある場合に、コーティング組成物が、コアに存在する有効成分に加えて、急速に放出された初期投与を提供するために、１つ以上の医薬品有効成分又は機能性食品有効成分の部分量、有利には１０質量％未満、５質量％未満、２質量％未満を含んでもよい。この場合、コーティング組成物は、有効成分の追加部のための結合剤として又はバインダーとしての機能を有する。したがって、この場合、腸溶性コア／シェルポリマー、医薬品付形剤又は機能性食品付形剤、及び１つ以上の医薬品有効成分又は機能性食品有効成分の量は、コーティング組成物の合計１００％まで添加してよい。
【０１４２】
コーティング組成物は、抗酸化剤、増白剤、結合剤、着香剤、流動助剤、フレグランス、滑剤、浸透促進剤、顔料、可塑剤、本明細書に記載されたコア／シェルポリマーとは異なるポリマー、増孔剤又は安定剤の群から選択される任意の医薬品付形剤又は機能性食品付形剤の、８０質量％まで、７０質量％まで、６０質量％まで、５０質量％まで、４０質量％まで、３０質量％まで、２０質量％を含んでよい。
【０１４３】
胃耐性の医薬品剤形又は機能性食品剤形
本発明は、コアを含み、医薬品有効成分又は機能性食品有効成分を含み、及びコア上に胃耐性コーティング層を含む胃耐性の医薬品剤形又は機能性食品剤形に関し、その際胃耐性コーティング層は、本明細書に記載されたコーティング組成物に由来する。
【０１４４】
本発明による胃耐性の医薬品剤形又は機能性食品剤形は、２０％（ｖ／ｖ）エタノールを添加して及び添加なしに、１モル濃度のＨＣｌ中で２時間後にｐＨ１．２でｉｎ ｖｉｔｒｏ条件下で１０％以下、８％以下、又は５％以下である、ＵＳＰに従った医薬品有効成分又は機能性食品有効成分の放出によって特徴付けられる。
【０１４５】
本発明による胃耐性の医薬品組成物又は機能性食品組成物は、緩衝液媒体（リン酸緩衝食塩水、ｐＨ６．８、Ｅｕｒｏｐｅａｎ Ｐｈａｒｍａｃｏｐｏｅｉａ ４００３２００）中で４５分後にｐＨ６．８でｉｎ ｖｉｔｒｏ条件下で少なくとも５０％、少なくとも６０％、少なくとも８０％である、ＵＳＰに従った、医薬品有効成分又は機能性食品有効成分の放出によってさらに特徴付けられてよい。
【０１４６】
ＵＳＰ３２／ＮＦ２７（ＮＦ＝Ｎａｔｉｏｎａｌ Ｆｏｒｍｕｌａｒｙ（国民医薬品集））、機構ＩＩ、パドル法、タブレット又はパドルについて５０ｒｐｍ、バスケット法５０〜１００ｒｐｍ、モノグラフに依存、ペレットについて、を参照できる。
【０１４７】
コーティング組成物の使用
本発明は、医薬品有効成分又は機能性食品有効成分を含む、コアのコーティングのための本明細書に記載されたコーティング組成物の使用に関し、その際得られた被覆された医薬品剤形又は機能性食品剤形は、２０％（ｖ／ｖ）エタノールを添加して及び添加なしに、ＵＳＰに従って、媒体中で２時間後にｐＨ１．２でｉｎ ｖｉｔｒｏ条件下で１０％以下の医薬品有効成分又は機能性食品有効成分の放出を示す。
【０１４８】
結合組成物の使用
本明細書に記載されたコーティング組成物は、さらに、医薬品剤形又は機能性食品剤形のコーティング又はコアにおける医薬品有効成分又は機能性食品有効成分の結合のための結合剤として使用されてよい。コーティング組成物がコーティング中で使用されず、しかし医薬品剤形又は機能性食品剤形のコアにおける結合剤として、バインダーとして又はマトリックス形成剤として使用される場合に、むしろ結合組成物と言われてよい。
【０１４９】
結合組成物のための医薬品有効成分又は機能性食品有効成分の放出
医薬品有効成分又は機能性食品有効成分の放出は、２０％、３０％又は４０％（ｖ／ｖ）エタノールを添加して及び添加なしに、ＵＳＰに従って媒体中で２時間後にｐＨ１．２でｉｎ ｖｉｔｒｏ条件下で１０％以下、８％以下、又は５％以下である。
【０１５０】
医薬品有効成分又は機能性食品有効成分の放出は、ＵＳＰに従って、緩衝液媒体中で６０分後又は４５分後に、ｐＨ６．８で、ｉｎ ｖｉｔｒｏ条件下で少なくとも５０％、少なくとも６０％、少なくとも８０％であってよい。
【０１５１】
有利には使用されてよいＵＳＰ（ＵＳＰ＝Ｕｎｉｔｅｄ Ｓｔａｔｅｓ Ｐｈａｒｍａｃｏｐｏｅｉａ（米国薬局方））は、ＵＳＰ３２／ＮＦ２７（ＮＦ＝Ｎａｔｉｏｎａｌ Ｆｏｒｍｕｌａｒｙ（国民医薬品集））、機構ＩＩ、パドル法、タブレット又はパドルについて５０ｒｐｍ、バスケット法５０〜１００ｒｐｍ、モノグラフに依存、ペレットについて、である。
【０１５２】
コア／シェルポリマー組成物
本発明は、医薬品剤形又は機能性食品剤形におけるコーティング又は結合剤としての使用のための本明細書に記載されたコア／シェルポリマー組成物にも関する。
【０１５３】
コア／シェルポリマー組成物は、乳化重合プロセスに由来し、該コアは水不溶性のポリマー又はコポリマーによって形成され、かつ該シェルは、アニオンポリマー又はコポリマーによって形成され、又はその逆である。
【０１５４】
コア／シェルポリマー組成物は、コアが、水不溶性ポリマー又はコポリマーによって形成され、かつシェルはアニオンポリマー又はコポリマーによって形成される場合に好ましい。
【０１５５】
本発明は、したがって、コア及び外側コーティングを含む、医薬品剤形又は機能性食品剤形のためのコーティング又は結合剤として適したコア／シェルポリマー組成物に関し、その際、コアは、１つ以上の医薬品有効成分又は機能性食品有効成分を含み、かつコーティングは、乳化重合プロセスに由来するコア／シェルポリマー組成物を含み、コア／シェルポリマー組成物のコアは、水不溶性の架橋していないポリマー又はコポリマーによって形成され、かつシェルは、アニオンポリマー又はコポリマーによって形成され、又はその逆である。したがって、コア／シェルポリマー組成物は、医薬品剤形又は機能性食品剤形の一部である。
【０１５６】
水不溶性の架橋していないポリマー又はコポリマーのためのモノマーは、有利には乳化重合工程で最初に供給されてコア／シェル組成物のコアを形成し、そしてその後アニオンポリマー又はコポリマーのためのモノマーが供給されてシェルを形成するが、本発明は、コア及びシェルを、プロセス中にそれらの位置を交換して実施してよい。
【０１５７】
同様に、ＷＯ２００８／０４９６５７号において記載されているように、ｉｎ ｖｉｔｒｏ条件下でエタノールの影響による有効成分の放出の促進又は減速の効果を最少化するために、遅延放出又は持続放出の経口剤形において含まれる有効成分のための結合剤又はマトリックス形成剤として有用であってよい。
【０１５８】
実施例
本発明によるポリマー分散液の製造
ポリマーを、蓋、固定撹拌機、バッフル、還流凝縮器、窒素のための供給パイプ及び反応器内部の温度を観察するための温度プローブを備えた１リットルの丸底フラスコ中で製造した。サーモスタットを有する水浴を使用して、反応温度を調整した。
【０１５９】
脱イオン水６５３ｇ、ナトリウムドデシルスルフェート溶液（水中で１５％；Ｄｉｓｐｏｎｉｌ ＳＤＳ １５）１３．２ｇ及びポリソルベート８０（ＴＥＧＯ ＳＭＯ ８０Ｖ）６．５ｇを、フラスコ中に装填した。反応器を窒素で洗い流し、そして混合物を撹拌機で撹拌し、そして８２℃の撹拌温度まで加熱した。
【０１６０】
２つの安定なモノマーエマルションを、それぞれコアポリマー及びシェルポリマーのために製造した。合計２８０．０ｇのモノマーを使用し、コアポリマーとシェルポリマーとの所望の割合に従って２つのフラスコ中で分けた。それぞれの２つのエマルションのモノマー組成物を、実施例の表（以下を参照）に従って選択した。それぞれのエマルションについて、モノマーの質量に対して、脱イオン水３質量％を使用した。
【０１６１】
実施例の表における"コアシェルポリマー組成物Ａ"についての実施例として、コアモノマーエマルションを、メタクリル酸７０．０ｇ、エチルアクリレート７０．０ｇ及び脱イオン水４．２ｇで製造した。シェルモノマーエマルションを、メチルメタクリレート９８．０ｇ、エチルアクリレート４２．０ｇ及び脱イオン水４．２ｇで製造した。
【０１６２】
２つの開始剤溶液（それぞれコアポリマー及びシェルポリマーの製造のための）を、脱イオン水５．０ｇ中で、０．１２ｍｏｌ％過硫酸アンモニウム（それぞれコアモノマーエマルション及びシェルモノマーエマルションの使用したモノマーの合計に関する）を溶解することによって製造した。
【０１６３】
反応器の内部の温度が８２℃に達した場合に、コアポリマーのための開始剤溶液を反応器に添加する。２分後に、コアモノマーエマルションの投与を、投与速度２ｇ／分で開始した。水浴の温度を調整することによって、反応器の内部の温度を８２℃で維持した。全てのコアモノマー溶液を添加した後に、シェルのための開始剤溶液を反応器に添加する前に、温度を１０分間８２℃で維持した。２分後に、シェルモノマーエマルションの投与を、投与速度２ｇ／分で開始した。全てのシェルモノマーエマルションを添加した後に、温度をさらに３０分８２℃で維持し、そして反応器含有物を２０℃まで冷却させ、そして２５０μｍガーゼを通して濾過した。
【０１６４】
噴霧懸濁液の製造
クエン酸トリエチル８．８ｇ、微粉化タルク２１０．０ｇ及び脱イオン水１０５７ｇを、容器中に装填し、そして１５分間ＵＬＴＲＡ ＴＵＲＲＡＸ高性能分散装置で均質化した。ポリマー分散液３５０．０ｇ（固体含有率３０％）を、磁気攪拌機で撹拌する。タルク分散液をゆっくりとポリマー分散液中に注いだ後に、撹拌を６０分間続け、その混合物を２４０μｍガーゼを通して濾過した。
【０１６５】
コーティングプロセス
ＭｉｃｒｏＬａｂコーター（Ｏｙｓｔａｒ Ｈｕｅｔｔｌｉｎ）を使用して、コーティングを製造した。コハク酸メトプロロールペレット３５０ｇ（直径０．７〜１．０ｍｍ、２０％活性含有率）をＭｉｃｒｏＬａｂ装置中に装填し、そして低い空気供給で撹拌した。一例として、ジプロフィリンペレット３５０ｇ（直径０．８〜１．０ｍｍ、活性含有率５０％）を代わりに使用した。流動床温度を２３〜２６℃まであげ、そしてペレットを１．５〜２．５時間、ポリマー質量増加１０．５〜１７．５％まで（開始ペレット質量に対するコーティング中のポリマーによる追加質量）被覆した。噴霧速度を、ゆっくりと最大２ｇ／分まで上げた。コーティングプロセス後に、ペレットをさらに５分、追加の乾燥及び硬化のために装置中で撹拌した。そして、被覆したペレットを、装置中で低い空気供給で冷却させた。
【０１６６】
【表２】
0005847303.tif 000005
【０１６７】
【表３】
0005847303.tif 000006
【０１６８】
分析方法
粒子サイズ  ｒＭＳ［ｎｍ］
粒子サイズを、Ｍａｓｔｅｒｓｉｚｅｒ（登録商標）２０００（Ｍａｌｖｅｒｎ社製）を使用して、レーザー回折によって測定した。その値を、粒子サイズ分布ｄ（ｖ、５０）に基づいた体積の中間値の半分である、粒子半径ｒＭＳ［ｎｍ］として示す。
【０１６９】
粘度数  Ｖｚ［ｍＬ／ｇ］
粘度数Ｖｚを、通常分子量についての測定として使用する。ＤＩＮ ＥＮ ＩＳＯ １６２８−１に従って決定した。Ｕｂｂｅｌｏｈｄｅキャピラリー（タイプＯｃ）でのプロセス制御粘度測定システム（ＰＶＳ、Ｌａｕｄａ ＧｍｂＨ ＆ Ｃｏ． ＫＧ）を使用した。ポリマーをＴＨＦ中で、溶剤１００ｍＬあたり０．５ｇの濃度で溶解した。測定温度は２５℃であった。
【０１７０】
分子量  Ｍｗ［ｇ／ｍｏｌ］
分子量を、ゲル浸透クロマトグラフィー（ＧＰＣ）によって測定した。モル質量較正はポリ（メチルメタクリレート）を基礎とした。測定の条件を、Ｍａｒｔｉｎａ Ａｄｌｅｒ ｅｔ．ａｌ．（ｅ−Ｐｏｌｙｍｅｒｓ ２００４、０５５）の文献に従って選択した。酢酸６ｇ／Ｌ、ＬｉＢｒ ３ｇ／Ｌ及びＨ2Ｏ １０ｇ／Ｌを有するＮ，Ｎ−ジメチルアセトアミドを、流量速度１．０ｍｌ／分で移動相として使用した。４つのＧＲＡＭ １０μｍカラム（プレカラム、２×１００００Å及び３０Åカラム−Ｐｏｌｙｍｅｒ Ｓｔａｎｄａｒｄｓ Ｓｅｒｖｉｃｅ社製、Ｍａｉｎｚ、Ｇｅｒｍａｎｙ）のカラムセットを固定床として使用した。
【０１７１】
ガラス転移温度  Ｔｇ［℃］
ガラス転移温度Ｔｇを、ＤＩＮ ＥＮ ＩＳＯ １１３５７に従ってＤＳＣによって測定した。典型的に、１０〜１２ｍｇ試料、及び加熱速度２０Ｋ／分を使用した；温度範囲は−４０℃〜１４０℃であった。測定を窒素雰囲気下で実施する。評価は、第二の加熱サイクルに基づき、示された値は、ガラス転移間隔における平均値である。
【０１７２】
最小フィルム形成温度  ＭＦＴ［℃］
ポリマー分散液が水の蒸発に対してポリマーフィルムを形成する最も低い温度が、最小フィルム形成温度（ＭＦＴ）である。ＭＦＴは、分散の特徴であり、かつ特に、ガラス転移温度及び分散粒子の粒子サイズに影響する。最小フィルム形成温度は、ＤＩＮ ＩＳＯ ２１１５に従って、定義された温度勾配でバンドヒーター上でのドクターナイフでの分散を適用することによって測定される。ＭＦＴは、亀裂を有さないフィルムが形成され、白化点（フィルムが完全に形成されていない理由でポリマーがまだやや白っぽく見える温度である）よりわずかに高い、最も低い温度に対応する。
【０１７３】
有効成分放出
放出特性を、溶解装置（ＵＳＰ ３２＜７１１＞溶解；タイプ１：バスケット）中で、１００ｒｐｍの回転速度で、溶解媒体９００ｍＬで測定した。温度は３７℃±０．５℃であった。溶解媒体は、２時間０．１Ｎ塩酸（０．１Ｎ ＨＣｌ）であり、そしてｐＨ６．８ ＥＰ緩衝液４００３２００（＝リン酸塩緩衝食塩水：Ｈ2Ｏ １Ｌ中でＮａＣｌ ８．５ｇ、ＫＨ2ＰＯ4 １ｇ、Ｋ2ＨＰＯ4 ２ｇ）への溶解媒体の完全な変更を行った。放出されたＡＰＩ（それぞれジプロフィリン又はコハク酸メトプロロール）の量を、ＵＶ測定によって測定した。
【０１７４】
エタノールの効果を、塩酸の一部をエタノールに置き変えることによって研究した。２０％エタノール（堆積％）での測定を実施した。ｐＨ６．８への完全な変更後の溶解媒体はあらゆるエタノールを含まなかった（全ての場合）。